(57)【特許請求の範囲】
【請求項１】
一般式（Ｉ）
ＬｉaＮｉbＣｏcＭｎdＭeＯ2
（式中、ａ、ｂ、ｃ、ｄ及びｅはそれぞれ、０．９５≦ａ≦１．１０、０≦ｂ≦１、０≦ｃ≦１、０≦ｄ≦１、０≦ｅ≦０．３（但し、ｂ、ｃ及びｄが同時に０であることはない。）、及びｂ＋ｃ＋ｄ＋ｅ＝１を満足する数であり、ＭはＭｇ、Ｃａ、Ｓｒ、Ｂａ及びＡｌよりなる群から選ばれる少なくとも１種の元素である。）
で表される組成を有するように、ニッケルとコバルトとマンガンと元素Ｍのそれぞれの化合物とリチウム化合物とを混合し、
又は一般式（II）
ＬｉfＭｎgＯ4
（式中、ｆ及びｇはそれぞれ、０．９５≦ｆ≦１．１０、１．９５≦ｇ≦２．０５を満足する数である。）
で表される組成を有するように、マンガン化合物とリチウム化合物とを混合し、
かくして得られた混合物を酸化性雰囲気中、６００〜１０００℃の範囲の温度で焼成し、得られた焼成物をアセトンで洗浄し、乾燥することによって、光電子分光分析法（ＸＰＳ）による炭素１ｓスペクトルの測定において、（炭酸リチウムのＣ−Ｏ結合とＣ＝Ｏ結合のピーク強度）／（Ｃ−Ｃ結合とＣ−Ｈ結合のピーク強度）の比が０．４以下であるリチウム複合酸化物粒子からなるリチウム二次電池用正極活物質の製造方法。
【請求項２】
一般式（Ｉ）
ＬｉaＮｉbＣｏcＭｎdＭeＯ2
（式中、ａ、ｂ、ｃ、ｄ及びｅはそれぞれ、０．９５≦ａ≦１．１０、０≦ｂ≦１、０≦ｃ≦１、０≦ｄ≦１、０≦ｅ≦０．３（但し、ｂ、ｃ及びｄが同時に０であることはない。）、及びｂ＋ｃ＋ｄ＋ｅ＝１を満足する数であり、ＭはＭｇ、Ｃａ、Ｓｒ、Ｂａ及びＡｌよりなる群から選ばれる少なくとも１種の元素である。）
で表される組成を有するように、ニッケルとコバルトとマンガンと元素Ｍのそれぞれの化合物とリチウム化合物とを混合し、
又は一般式（II）
ＬｉfＭｎgＯ4
（式中、ｆ及びｇはそれぞれ、０．９５≦ｆ≦１．１０、１．９５≦ｇ≦２．０５を満足する数である。）
で表される組成を有するように、マンガン化合物とリチウム化合物とを混合し、
かくして得られた混合物を酸化性雰囲気中、６００〜１０００℃の範囲の温度で焼成し、得られた焼成物をアセトンで洗浄し、乾燥することによって得られる、光電子分光分析法（ＸＰＳ）による炭素１ｓスペクトルの測定において、（炭酸リチウムのＣ−Ｏ結合とＣ＝Ｏ結合のピーク強度）／（Ｃ−Ｃ結合とＣ−Ｈ結合のピーク強度）の比が０．４以下であるリチウム複合酸化物からなるリチウム二次電池用正極活物質。
【請求項３】
一般式（Ｉ）
ＬｉaＮｉbＣｏcＭｎdＭeＯ2
（式中、ａ、ｂ、ｃ、ｄ及びｅはそれぞれ、０．９５≦ａ≦１．１０、０≦ｂ≦１、０≦ｃ≦１、０≦ｄ≦１、０≦ｅ≦０．３（但し、ｂ、ｃ及びｄが同時に０であることはない。）、及びｂ＋ｃ＋ｄ＋ｅ＝１を満足する数であり、ＭはＭｇ、Ｃａ、Ｓｒ、Ｂａ及びＡｌよりなる群から選ばれる少なくとも１種の元素である。）
で表される組成を有するように、ニッケルとコバルトとマンガンと元素Ｍのそれぞれの化合物とリチウム化合物とを混合し、
又は一般式（II）
ＬｉfＭｎgＯ4
（式中、ｆ及びｇはそれぞれ、０．９５≦ｆ≦１．１０、１．９５≦ｇ≦２．０５を満足する数である。）
で表される組成を有するように、マンガン化合物とリチウム化合物とを混合し、
かくして得られた混合物を酸化性雰囲気中、６００〜１０００℃の範囲の温度で焼成し、得られた焼成物をアセトンで洗浄し、乾燥することによって得られる、光電子分光分析法（ＸＰＳ）による炭素１ｓスペクトルの測定において、（炭酸リチウムのＣ−Ｏ結合とＣ＝Ｏ結合のピーク強度）／（Ｃ−Ｃ結合とＣ−Ｈ結合のピーク強度）の比が０．４以下であるリチウム複合酸化物からなる正極活物質を正極に有するリチウム二次電池。
【発明の詳細な説明】
【技術分野】
【０００１】
本発明は、リチウム二次電池用正極活物質とその製造方法と、そのような正極活物質を正極に有するリチウム二次電池に関する。詳しくは、本発明は、リチウム化合物とある種の金属化合物との混合物を焼成し、得られたリチウム複合酸化物粒子をアセトンで洗浄して、その粒子の表面の炭酸リチウムを除去することによって、ＩＶ（電流電圧）特性にすぐれるリチウム二次電池を与える正極活物質の製造方法と、そのような方法によって得られるリチウム二次電池用正極活物質と、そのような正極活物質を正極に有するリチウム二次電池に関する。
【背景技術】
【０００２】
近年、携帯電話やノート型パーソナルコンピュータ等は、高性能化と小型化によって急激に普及しており、そのような小型移動機器の電源として、エネルギー密度が高いところから、リチウム二次電池が広く用いられるに至っている。更に、最近においては、電気自動車（ＥＶ）や内燃機関と電池の両方を動力源とするハイブリッド電気自動車（ＨＥＶ）における電源としての利用の実用化のために、一層、高容量で、しかも、安全性と出力特性にすぐれるリチウム二次電池を開発すべく、種々の研究が推進されている。
【０００３】
そのような研究の一つの方向として、スピネル構造を有するマンガン酸リチウム（ＬｉＭｎ2Ｏ4)、層状構造を有する六方晶系のニッケル酸リチウム（ＬｉＮｉＯ2）やコバルト酸リチウム（ＬｉＣｏＯ2）からなるリチウム二次電池用正極活物質の性能の向上を目指す研究が種々、行われている。
【０００４】
従来、知られているような一般的な方法によって得られたリチウム複合酸化物の表面に炭酸イオンが存在することは、既に、光電子分光分析法（ＸＰＳ）等の表面解析手段を用いて確認されており、この炭酸イオンは殆どが炭酸リチウムの形で存在しているとされている（特許文献１参照）。
【０００５】
リチウム複合酸化物の製造において、マンガン、ニッケル又はコバルトに対してリチウムを化学量論的に用いても、リチウム複合酸化物からなる正極活物質の粒子の表面に被膜として炭酸リチウムが生成するが、特に、リチウム複合酸化物の製造においては、通常、リチウムを過剰に用いるので、そのために、得られるリチウム複合酸化物にリチウムが過剰に存在することによる影響が大きいものとみられる（特許文献２参照）。
【０００６】
例えば、ニッケル酸リチウムを例として説明すれば、ニッケル酸リチウムにおいて、Ｌｉ／Ｎｉの化学量論比は１であるが、ニッケル酸リチウムの製造においては、リチウムが焼成途中で揮散したり、また、原料中の微量不純物等と結合し、例えば、硫酸リチウム等を形成して、リチウムが消費されるので、従来、ニッケル酸リチウムの製造においては、焼成の前段階では、通常、リチウムが化学量論比よりも幾分過剰に用いられている。また、ニッケル酸リチウムの製造において、３ｂサイトのリチウムイオン占有率の高いニッケル酸リチウムを得ることができることも、リチウムを化学量論比よりも幾分過剰に用いる理由の一つである。
【０００７】
このように、リチウム複合酸化物の粒子の表面に被膜として存在している炭酸リチウムは、このリチウム複合酸化物を正極活物質とするリチウム二次電池の充放電に際して、リチウムが結晶表面と電解液の間で移動するのを妨げるので、リチウム二次電池の容量と出力を低下させ、かくして、リチウム二次電池の性能に重大な影響を与える。従って、リチウム複合酸化物の粒子の表面の炭酸リチウムを除去することによって、高性能のリチウム二次電池用正極活物質を得ることができるとされている。
【０００８】
そこで、リチウム二次電池用正極活物質の性能の向上を目指す研究の一つの方向として、このような活物質の粒子表面に形成された被膜をボールミル等の手段を用いて粉砕して、物理的に除去することが電池特性の改善に有効であることが既に提案されている（特許文献１参照）。
【０００９】
しかし、このような方法によっては、活物質の粒子表面に形成された炭酸リチウムからなる被膜を除去することができても、活物質が微細粒子化するので、このような活物質を用いることによって、得られる電池の性能が却って低下するおそれもある。
【００１０】
そこで、例えば、炭酸リチウムや水酸化リチウムと酸化コバルトの混合粉末を焼成、粉砕して、コバルト酸リチウムを得た後、これを水洗して、コバルト酸リチウム粒子の表面を被覆している炭酸リチウムを除去し、かくして、高容量のリチウム二次電池を与える活物質を得ることが提案されている（特許文献３参照）。スピネル構造を有するマンガン酸リチウムについても、同様に、二酸化マンガンと炭酸リチウムとの混合粉末を焼成し、得られたマンガン酸リチウム粒子を水洗し、粒子の表面から炭酸リチウムを除去して、出力特性の改善された電池を与える正極活物質を得ることが提案されている（特許文献４参照）。
【００１１】
また、別の方法として、活物質の製造時の雰囲気中の炭素量を抑制して、炭素分の混入を防止しながら焼成物を得るようにした活物質の製造方法も提案されている。即ち、水酸化ニッケルと水酸化コバルトと水酸化リチウムとを炭酸ガス量を微量に抑えた酸素雰囲気とした炉内で焼成し、更に、得られた焼成物を窒素雰囲気下で粉砕し、篩別した後、乾燥して、粒子の表面の炭酸リチウム被覆の形成を抑えた活物質の製造方法が提案されている（特許文献２参照）。
【特許文献１】特開平１０−２７６１４号公報
【特許文献２】特開２００４−３２７２４６号公報
【特許文献３】特開２００２−２７９９８６号公報
【特許文献４】特開２００４−１６４９８８号公報
【発明の開示】
【発明が解決しようとする課題】
【００１２】
しかし、これまで、知られている上述したような方法によって得られた活物質は、リチウム二次電池の性能の向上の観点から、尚、改善の余地がある。例えば、水酸化リチウムと金属酸化物との混合物を焼成し、得られるリチウム複合酸化物の粒子を水で洗浄することによって、その粒子の表面の炭酸リチウムを除去することができるが、同時に、粒子内のリチウムを溶出させ、得られる活物質におけるリチウム量を低減させるのみならず、このように、リチウム複合酸化物を水で洗浄し、乾燥したとき、得られる活物質の粒子の表面にリチウムが酸化物や水酸化物等として付着、残存する。そこで、このような活物質を用いれば、得られる電池が十分な性能をもたず、更に、このような活物質を導電材とバインダー樹脂と共に溶剤に加えてペーストとするとき、上記活物質の粒子の表面のリチウムの酸化物や水酸化物は、バインダー樹脂のゲル化を招き、かくして、得られるペーストは高い粘度を有し、従って、ペーストの調製や、電極の作製に支障を来すことがあり、延いては、この点からも、得られる電池の性能に有害に作用することがある。
【００１３】
そこで、本発明者らは、水酸化リチウムとある種の金属酸化物との混合物を焼成し、得られるリチウム複合酸化物の粒子を特にアセトンで洗浄することによって、その粒子内のリチウムを溶出させることなく、粒子の表面を覆っている炭酸リチウムを除去することができ、そこで、このようなリチウム複合酸化物を正極活物質として用いることによって、ＩＶ特性にすぐれるリチウム二次電池を得ることができ、また、電極の調製に際して、これを導電材とバインダー樹脂と共に有機溶剤に加えてペーストとするとき、粘度が高くなることなしに、ペーストを得ることができ、かくして、このような活物質のペーストを用いることによって、電極の作製に支障を生じることなく、リチウム二次電池を得ることができることを見出して、本発明に至ったものである。
【００１４】
即ち、本発明は、ＩＶ特性にすぐれるリチウム二次電池を与えることができるリチウム二次電池用正極活物質の製造方法と、そのような方法によって得られるリチウム二次電池用正極活物質と、そのような正極活物質を正極に有するリチウム二次電池を提供することを目的とする。
【課題を解決するための手段】
【００１５】
本発明によれば、一般式（Ｉ）
ＬｉaＮｉbＣｏcＭｎdＭeＯ2
（式中、ａ、ｂ、ｃ、ｄ及びｅはそれぞれ、０．９５≦ａ≦１．１０、０≦ｂ≦１、０≦ｃ≦１、０≦ｄ≦１、０≦ｅ≦０．３（但し、ｂ、ｃ及びｄが同時に０であることはない。）、及びｂ＋ｃ＋ｄ＋ｅ＝１を満足する数であり、ＭはＭｇ、Ｃａ、Ｓｒ、Ｂａ及びＡｌよりなる群から選ばれる少なくとも１種の元素である。）
で表される組成を有するように、ニッケルとコバルトとマンガンと元素Ｍのそれぞれの化合物とリチウム化合物とを混合し、
又は一般式（II）
ＬｉfＭｎgＯ4
（式中、ｆ及びｇはそれぞれ、０．９５≦ｆ≦１．１０、１．９５≦ｇ≦２．０５を満足する数である。）
で表される組成を有するように、マンガン化合物とリチウム化合物とを混合し、
かくして得られた混合物を酸化性雰囲気中、６００〜１０００℃の範囲の温度で焼成し、得られた焼成物をアセトンで洗浄し、乾燥することによって、光電子分光分析法（ＸＰＳ）による炭素１ｓスペクトルの測定において、（炭酸リチウムのＣ−Ｏ結合とＣ＝Ｏ結合のピーク強度）／（Ｃ−Ｃ結合とＣ−Ｈ結合のピーク強度）の比が０．４以下であるリチウム複合酸化物粒子からなるリチウム二次電池用正極活物質の製造方法が提供される。      
【００１６】
更に、本発明によれば、上記方法によって得られるリチウム二次電池用正極活物質と、そのような正極活物質を正極に有するリチウム二次電池が提供される。
【発明の効果】
【００１７】
本発明の方法によれば、活物質の粒子内のリチウムを溶出させることなく、粒子の表面を被覆している炭酸リチウムを除去することができ、このようにして得られる活物質を用いることによって、ＩＶ特性にすぐれるリチウム二次電池を与える。
【発明を実施するための最良の形態】
【００１８】
本発明は、一般式（Ｉ）
ＬｉaＮｉbＣｏcＭｎdＭeＯ2
（式中、ａ、ｂ、ｃ、ｄ及びｅはそれぞれ、０．９５≦ａ≦１．１０、０≦ｂ≦１、０≦ｃ≦１、０≦ｄ≦１、０≦ｅ≦０．３（但し、ｂ、ｃ及びｄが同時に０であることはない。）、及びｂ＋ｃ＋ｄ＋ｅ＝１を満足する数であり、ＭはＭｇ、Ｃａ、Ｓｒ、Ｂａ及びＡｌよりなる群から選ばれる少なくとも１種の元素である。）
で表される組成を有するように、ニッケルとコバルトとマンガンとから選ばれる少なくとも１種の元素と元素Ｍのそれぞれの化合物とリチウム化合物とを混合し、
又は一般式（II）
ＬｉfＭｎgＯ4
（式中、ｆ及びｇはそれぞれ、０．９５≦ｆ≦１．１０、１．９５≦ｇ≦２．０５を満足する数である。）
で表される組成を有するように、マンガン化合物とリチウム化合物とを混合し、
かくして得られた混合物を酸化性雰囲気中、６００〜１０００℃の範囲の温度で焼成し、得られた焼成物をアセトンで洗浄し、乾燥することによって、光電子分光分析法（ＸＰＳ）による炭素１ｓスペクトルの測定において、（炭酸リチウムのＣ−Ｏ結合とＣ＝Ｏ結合のピーク強度）／（Ｃ−Ｃ結合とＣ−Ｈ結合のピーク強度）の比が０．４以下であるリチウム複合酸化物粒子からなるリチウム二次電池用正極活物質を製造する方法である。
【００１９】
本発明の方法によれば、先ず、上記一般式（Ｉ）で表される組成を有するように、ニッケルとコバルトとマンガンとから選ばれる少なくとも１種の元素と元素Ｍのそれぞれの化合物とリチウム化合物との混合物を調製し、又は上記一般式（II）で表される組成を有するように、マンガン化合物とリチウム化合物とを混合し、かくして、得られた混合物を酸化性雰囲気中、６００〜１０００℃の範囲の温度で焼成する。
【００２０】
上記ニッケルとコバルトとマンガンとから選ばれる少なくとも１種の元素と元素Ｍのそれぞれの化合物とリチウム化合物との混合物は、特に限定されるものではないが、通常、乾式法又は湿式法によって調製することができる。
【００２１】
乾式法による場合には、ニッケル、コバルト、マンガン及び元素Ｍのそれぞれの化合物として、特に、限定されるものではないが、例えば、それぞれ、酸化物、水酸化物、炭酸塩、塩基性炭酸塩、硝酸塩、硫酸塩等を用い、また、リチウム化合物も、特に限定されるものではないが、普通、水酸化物や炭酸塩等を用い、これらを混合することによって、目的とする混合物を得ることができる。
【００２２】
湿式法による場合には、元素Ｍがマグネシウム、カルシウム、ストロンチウム又はバリウムのようなアルカリ土類元素であるときは、ニッケル、コバルト、マンガン又は元素Ｍのそれぞれの化合物として、特に限定されるものではないが、例えば、それぞれ炭酸塩、塩基性炭酸塩、硝酸塩、硫酸塩等の水溶性塩を用い、これらを混合し、アルカリで中和して、水酸化物の混合物を得、これを水酸化リチウムと混合すれば、すべてが水酸化物である混合物を調製することができる。
【００２３】
元素Ｍがアルミニウムであるときは、上述したように、ニッケル、コバルト又はマンガンの化合物として、それぞれの水溶性塩を用い、それらの混合水溶液にアルカリを加えて、上記元素の水酸化物の混合物を得、次いで、この水酸化物の混合物の水性スラリーにアルミン酸ナトリウムを加えた後、これに酸を加え、中和すれば、ニッケル、コバルト又はマンガンのそれぞれの水酸化物と水酸化アルミニウムとの混合物を得ることができる。これを水酸化リチウムと混合すれば、すべてが水酸化物である混合物を調製することができる。
【００２４】
マンガン化合物とリチウム化合物との混合物も、上記ニッケルとコバルトとマンガンとから選ばれる少なくとも１種の元素と元素Ｍのそれぞれの化合物とリチウム化合物との混合物と同様にして調製することができる。
【００２５】
次いで、本発明によれば、上述したような混合物を酸化性雰囲気中、６００〜１０００℃の範囲の温度、好ましくは、７００〜９００℃の範囲の温度で焼成する。上記酸化性雰囲気は、例えば、空気でもよく、また、酸素ガスでもよい。このようにして得られた焼成物は、通常、平均粒径５〜１５μｍを有するように、例えば、篩等を用いて、適宜に分級することが好ましい。
【００２６】
次いで、本発明によれば、このような焼成物をアセトンで洗浄し、乾燥し、必要に応じて、平均粒径５〜１５μｍを有するように、例えば、篩等を用いて、再度、適宜に分級する。本発明によれば、焼成物をアセトンで洗浄する際に、洗浄し、乾燥した後に、光電子分光分析法（ＸＰＳ）による炭素１ｓスペクトルの測定において、（炭酸リチウムのＣ−Ｏ結合とＣ＝Ｏ結合のピーク強度）／（Ｃ−Ｃ結合とＣ−Ｈ結合のピーク強度）の比（以下、単に、強度比という。）が０．４以下であるように洗浄することが必要である。例えば、通常、室温で焼成物５０ｇをアセトン２００ｍＬ中で３０分間、攪拌することによって、乾燥した後の強度比が０．４以下である焼成物を得ることができる。このように焼成物をアセトンにて洗浄する際の温度は、通常、室温でよいが、しかし、洗浄、乾燥後の焼成物が上記強度比を有する限りは、必要に応じて、適宜の温度に冷却して、又は加熱して、洗浄してもよい。
【００２７】
本発明において、このようにして得られる焼成物は、用いた前記混合物に対応して、一般式（Ｉ）
ＬｉaＮｉbＣｏcＭｎdＭeＯ2
（式中、ａ、ｂ、ｃ、ｄ及びｅはそれぞれ、０．９５≦ａ≦１．１０、０≦ｂ≦１、０≦ｃ≦１、０≦ｄ≦１、０≦ｅ≦０．３（但し、ｂ、ｃ及びｄが同時に０であることはない。）、及びｂ＋ｃ＋ｄ＋ｅ＝１を満足する数であり、ＭはＭｇ、Ｃａ、Ｓｒ、Ｂａ及びＡｌよりなる群から選ばれる少なくとも１種の元素である。）
で表される組成を有するか、又は一般式（II）
ＬｉfＭｎgＯ4
（式中、ｆ及びｇはそれぞれ、０．９５≦ｆ≦１．１０、１．９５≦ｇ≦２．０５を満足する数である。）
で表される組成を有する。
【００２８】
このように、本発明の方法によれば、用いる混合物に対応して、上記一般式（Ｉ）又は一般式（II）で表される組成を有するリチウム複合酸化物からなるリチウム二次電池用正極活物質を得ることができる。
【００２９】
本発明によれば、上記一般式（Ｉ）で表される組成を有するリチウム複合酸化物において、ニッケル、コバルト及びマンガンから選ばれる少なくとも１種の元素の割合は、上記条件を満たす限りは、特に、制約はないが、上記元素Ｍは、これをリチウム複合酸化物中に拡散させることによって、その結晶構造を安定化させ、かくして、そのようなリチウム複合酸化物を活物質として用いることによって、サイクル特性にすぐれるリチウム二次電池を得ることができる。従って、元素Ｍの添加量が余りに少ないときは、上述したリチウム複合酸化物の結晶構造の安定化の効果が殆どなく、他方、元素Ｍの添加量が余りに多いときは、ニッケルやコバルトやマンガンの量が相対的に減少するので、得られる電池の容量が低下することとなる。かくして、本発明によれば、ｅは０．３以下の範囲とされる。      
【００３０】
また、上記一般式（II）で表される組成を有するリチウム複合酸化物においても、上記組成から外れるときは、これを活物質として用いても、性能にすぐれるリチウム二次電池を得ることができない。
【００３１】
更に、本発明の方法によって得られるリチウム二次電池用正極活物質は、前述したように、リチウム複合酸化物の粒子の表面に存在する炭素量の光電子分光分析法（ＸＰＳ）による炭素１ｓスペクトルの測定において、前記強度比が０．４以下であることが必要である。
【００３２】
本発明においては、このように、リチウム複合酸化物の粒子の表面に存在する炭酸リチウム量をＸＰＳによる炭素１ｓスペクトルの測定において観測される二つのピークの強度比にて規定する。即ち、リチウム複合酸化物の二次粒子のＸＰＳによる炭素１ｓスペクトルの測定においては、炭酸リチウムのＣ−Ｏ結合とＣ＝Ｏ結合に起因するピークが２９０ｅＶ付近に観測され、Ｃ−Ｃ結合とＣ−Ｈ結合に起因するピークが２８５ｅＶ付近に観測される。このＣ−Ｃ結合とＣ−Ｈ結合に起因するピークは、粒子表面の炭酸リチウムの量にかかわらずに観測されるピークである。即ち、大気中に微量に存在する有機成分に由来するものであって、大気と接触したリチウム複合酸化物には必ず観測されるピークである。このＣ−Ｃ結合とＣ−Ｈ結合のピーク強度は、焼成条件等の影響を受けない。Ｃ−Ｃ結合とＣ−Ｈのピーク強度は、ＸＰＳの測定条件、例えば、測定中の真空度によって試料によって異なるが、同じ試料の炭酸リチウムのピーク強度とＣ−Ｃ結合とＣ−Ｈ結合のピーク強度の比はＸＰＳの測定条件によらず、一定である。
【００３３】
従来、一般的な方法によって得られるリチウム複合酸化物は、その表面に比較的多量の炭酸リチウムを有しており、従って、前記強度比は、通常、０．７以上であり、多くの場合、０．８以上である。そこで、本発明によれば、リチウム化合物とある種の金属化合物の混合物を焼成して得られる焼成物をアセトンで洗浄して、活物質の粒子内のリチウムを溶出させることなく、粒子の表面の炭酸リチウムのみを選択的に除去して、ＸＰＳによる炭素１ｓスペクトルの測定において、前記強度比を０．４以下としたものをリチウム二次電池における活物質として用いることによって、ＩＶ特性にすぐれる電池を得ることができ、また、電極の調製に際しては、活物質のペーストを低粘度とすることができる。
【００３４】
このようにして得られるリチウム二次電池用正極活物質は、平均粒径５〜１５μｍのリチウム複合酸化物の粒子からなることが好ましい。平均粒径が５μｍよりも小さいときは、活物質の比表面積が大きく、電池において、充放電時の反応が急激に起こるおそれがある。また、正極材料のタップ密度が小さくなって、単位重量あたりの放電容量の低下を招く。しかし、平均粒径が１５μｍよりも大きいときは、活物質の粒子が大きすぎて、充放電に際して、リチウムが粒子内部をうまく拡散できず、利用率が下がるおそれがある。
【００３５】
また、本発明の方法によって得られるリチウム二次電池用正極活物質は、従来の一般的な方法によって得られる活物質と相違して、水に分散させて得られるスラリーのｐＨが低く、また、このような活物質を導電材とバインダー樹脂と共に有に加えてペーストとしたとき、従来の一般的な方法によって得られる活物質と相違して、粘度の低いペーストを与える。
【００３６】
一例として、本発明の方法によって得られた活物質１ｇを水３０ｍＬに分散させた水性スラリーは、温度２５℃において、ｐＨが７〜８の範囲にある。また、一例として、活物質１ｇ、アセチレンブラック０．０６ｇ及びポリフッ化ビニリデン樹脂溶液（ポリフッ化ビニリデン樹脂／Ｎ−メチル−２−ピロリドン重量比１／１である溶液）１．１６ｇからなるペーストは、温度２５℃においてＥ型粘度計で測定した粘度が９５〜１１０センチポイズの範囲にある。
【００３７】
他方、例えば、水酸化リチウムと金属酸化物との混合物を焼成し、得られるリチウム複合酸化物の粒子を水で洗浄して得られる活物質は、厳密には、洗浄時間にもよるが、本発明に従って、アセトンで洗浄した場合とほぼ同様に、前記強度比は低い値を有するものの、これを水性スラリーとすれば、そのスラリーは、通常、およそ１０程度の高いｐＨを有する。即ち、焼成して得られた活物質を水で洗浄すれば、活物質の粒子の表面の炭酸リチウムのみならず、粒子内のリチウムも水中に溶出し、前述したように、このような活物質を乾燥したとき、その粒子の表面に上記リチウムが酸化物や水酸化物等として付着、残存するので、このような活物質を水性スラリーとすれば、上記リチウムの酸化物や水酸化物が水中に溶出し、その結果、スラリーが高いｐＨを有するものとみられる。これに対して、焼成して得られた活物質をアセトンで洗浄すれば、活物質の粒子内のリチウムの溶出なしに、活物質の粒子の表面の炭酸リチウムのみが除去され、水中に溶出するので、その結果として、スラリーのｐＨが高くならないとみられる。
【００３８】
本発明によるリチウム二次電池は、上述した正極活物質を有する正極を備えてなるものである。例えば、上述した正極活物質を導電剤、結着剤、充填剤等と混合し、混練して、合剤とし、これを用いて正極を形成して、電池を製作する。より詳細には、例えば、上述した正極活物質を合剤とし、これを、例えば、ステンレスメッシュからなる正極集電体に塗布、圧着し、減圧下に加熱乾燥して、正極とする。しかし、必要に応じて、上記合剤を円板状等、適宜の形状に加圧成形し、必要に応じて、真空下に熱処理して、正極としてもよい。このようにして形成した正極をその他の電池要素と組合わせて、リチウム二次電池を構成する。
【００３９】
非水電解質（有機電解質）を用いるリチウム二次電池の一例を図１に示す。正極１と負極２は、非水電解液を含浸させたセパレータ３を介して対向して電池容器４内に収容されており、上記正極１は正極集電体５を介して正極用リード線６に接続されており、また、負極２は負極集電体７を介して負極用リード線８に接続されて、電池内部で生じた化学エネルギーを上記リード線６及び８から電気エネルギーとして外部へ取り出し得るように構成されている。
【００４０】
上記導電剤は、リチウム二次電池において、化学変化を起こさない電子伝導性材料であれば、特に限定されない。従って、導電剤として、例えば、天然黒鉛、人工黒鉛、カーボンブラック、ケッチェンブラック、炭素繊維、金属粉、金属繊維、ポリフェニレン等の導電性高分子物質等を挙げることができる。これらは単独で用いてもよく、また、2種以上を併用してもよい。導電剤の配合量は、特に限定されないが、通常、上記合剤において、１〜５０重量％の範囲であり、好ましくは、２〜３０重量％の範囲である。
【００４１】
上記結着剤も、特に限定されず、例えば、デンプン、ポリビニルアルコール、カルボキシメチルセルロース、ヒドロキシプロピルセルロース、再生セルロース、ジアセチルセルロース、ポリ塩化ビニル、ポリビニルピロリドン、ポリテトラフルオロエチレン、ポリフッ化ビニリデン、ポリエチレン、ポリプロピレン、エチレン−プロピレン−ジエンゴム（ＥＰＤＭ）、スルホン化ＥＰＤＭ、スチレン−ブタジエンゴム、ポリブタジエン、フッ素ゴム、ポリエチレンオキサイド等を挙げることができる。これらも単独で用いてもよく、また、２種以上併用してもよい。結着剤の配合量も、特に限定されないが、通常、上記合剤において、１〜５０重量％の範囲が好ましく、特に、２〜３０重量％の範囲が好ましい。
【００４２】
上記充填剤は、必要に応じて、合剤に配合される。充填剤としては、リチウム二次電池において、化学変化を起こさない繊維状材料であれば、特に限定されず、従来より知られているものが適宜に用いられる。従って、このような充填剤として、例えば、ポリプロピレン樹脂、ポリエチレン樹脂等のポリオレフィン樹脂繊維、ガラス繊維、炭素繊維等を挙げることができる。充填剤の配合量も、特に、限定されるものではないが、通常、上記合剤において、０〜３０重量％の範囲である。
【００４３】
本発明によるリチウム二次電池において、負極材料としては、従来、リチウム二次電池に用いられているものであれば、特に限定されるものではないが、例えば、金属リチウムやリチウム合金のほか、リチウムイオンを吸蔵、放出可能な炭素材料も用いられる。
【００４４】
正極及び負極は、通常、集電体上に形成される。この集電体としては、特に、限定されるものではないが、通常、ステンレス鋼やそのメッシュ等が用いられる。
【００４５】
また、非水電解液も、従来より知られているものであれば、いずれでもよいが、例えば、エチレンカーボネート（ＥＣ）、プロピレンカーボネート、ジメチルカーボネート（ＤＭＣ）、ジエチルカーボネート等のようなカーボネート類、スルホラン類、ラクトン類、１，２−ジメトキシエタン、１，２−ジエトキシエタン、エトキシメトキシエタン等のようなエーテル類等の有機溶媒中に過塩素酸リチウム（ＬｉＣｌＯ4）やヘキサフルオロリン酸リチウム（ＬｉＰＦ6）等の解離性リチウム塩類を溶解させたものを挙げることができる。セパレータとしては、例えば、ポリエチレンやポリプロピレン等のようなポリオレフィン樹脂からなる多孔性フィルム等が用いられるが、これに限定されるものではない。
【００４６】
本発明によるこのようなリチウム二次電池は、例えば、ノート型パソコン、携帯電話、ビデオムービー等の携帯電子機器類に好適に用いることができるほか、移動体搭載用バッテリー、家庭用補助電源等の大型電池としての応用も可能である。
【実施例】
【００４７】
以下に比較例と共に実施例を挙げて本発明を説明するが、本発明はこれら実施例により何ら限定されるものではない。
【００４８】
比較例１
硝酸ニッケル水溶液に水酸化ナトリウム水溶液とアンモニア水溶液を少量ずつ滴下しながら、ｐＨ９〜１２、温度３０〜５０℃の範囲で反応させることによって、水酸化ニッケル粒子（平均粒径７μｍ）を得た。この水酸化ニッケル粒子と水酸化リチウムをＬｉ／Ｎｉモル比が１．０５となるように混合し、得られた水酸化ニッケル粒子／水酸化リチウム混合物を酸素雰囲気中、６００℃で焼成した後、１２０℃で２４時間真空乾燥して、平均粒子径６．８μｍ、組成Ｌｉ1.05ＮｉＯ2 のニッケル酸リチウムからなる焼成物を得た。      
【００４９】
この焼成物の光電子分光分析法（ＸＰＳ、（株）島津製作所製ＥＳＣＡ−８５０、ターゲットＭｇ、８ｋＶ、３０ｍＡ、以下同じ。）による炭素１ｓスペクトルを図２に示すように、炭酸リチウムのＣ−Ｏ結合とＣ＝Ｏ結合に起因するピークが２９０ｅＶ付近に観測され、Ｃ−Ｃ結合とＣ−Ｈ結合に起因するピークが２８５ｅＶ付近に観測され（ピーク位置は以下の実施例及び比較例においても同じ。）、前記強度比は０．８５であった。
【００５０】
また、この焼成物を正極活物質として用いて、以下のような方法にてモデルセルを作製して、電池特性を測定した。即ち、この焼成物１ｇとアセチレンブラック（電気化学工業（株）製デンカブラック粒状品）０．０６ｇとポリフッ化ビニリデン溶液（呉羽化学工業（株）製ＫＦポリマーＬ＃１１２０と関東化学（株）製とＮメチル−２−ピロリドン鹿特級の重量比１／１溶液）１．１６ｇを混合し、乳鉢で２分間混練してぺーストとし、このぺーストをロールコータを用いて２０μｍ厚のアルミニウム箔上に乾燥後の活物質重量が０．０１ｇ／ｃｍ2 になるように塗布し、１２０℃で真空乾燥した後、直径１．５ｃｍの円板状に打ち抜いて正極とした。
【００５１】
負極としてリチウム金属を用い、電解液として１Ｍ濃度のヘキサフルオロリン酸リチウムを支持塩とするエチレンカーボネートとジメチルカーボネートの等量混合溶液を用いた。露点が−８０℃に管理されたアルゴン雰囲気のグローブボックス中でモデルセルを作製した。充放電測定は、正極に対する電流密度０．５ｍＡ／ｃｍ2、カットオフ電圧４．３〜３．０Ｖとした。
【００５２】
室温ＩＶ（電位／電流）抵抗は、前述した方法で製作したモデルセルを室温で３．７ＶまでＣＣＣＶ（定電流定電圧）充電し、電流密度を変えながら、１０秒放電、１０分休止、１０秒放電、１０分休止を繰り返した。電位が３．０Ｖまで下がったときの電流値から室温ＩＶ抵抗を求めた。低温ＩＶ抵抗は、前記した方法で製作したモデルセルを室温で３．７ＶまでＣＣＣＶ充電し、−３０℃の恒温槽に入れ、電流密度を変えながら、１０秒放電、１０分休止、１０秒放電、１０分休止を繰り返した。電位が３．０Ｖまで下がったときの電流値から低温ＩＶ抵抗を求めた。このようにして得られた電池の初期容量、室温ＩＶ抵抗及び低温ＩＶ抵抗を表１に示す。
【００５３】
前記ペーストについて、その粘度を温度２５℃にてＥ型粘度計を用いて測定した。以下、この粘度をペースト粘度という。結果を表１に示す。
【００５４】
また、水を煮沸し、二酸化炭素を除いて、ｐＨを６．０〜６．５の範囲とした。この水３０ｍＬと前記焼成物１ｇを容量５０ｍＬのガラス容器に採取し、容器に栓をして、２０秒間激しく振盪し、次いで、５分間静置した後、栓を取り外して、得られたスラリーのｐＨを測定した。以下、この方法によるｐＨ値を焼成物のスラリーｐＨという。結果を表１に示す。
【００５５】
実施例１
比較例１と同様にして調製したＬｉ／Ｎｉモル比が１．０５の水酸化ニッケル粒子／水酸化リチウム混合物を酸素雰囲気中、６００℃で焼成した。得られた焼成物５０ｇにアセトン２００ｍＬを加え、室温で３０分攪拌した後、濾取し、１２０℃で２４時間真空乾燥して、平均粒子径６．９μｍ、組成Ｌｉ1.05ＮｉＯ2 のニッケル酸リチウムからなる焼成物を得た。この焼成物の炭素１ｓスペクトルにおいて、前記強度比は０．３６であった。      
【００５６】
上記焼成物を正極活物質として用いて、比較例１と同様にして、モデルセルを作製し、電池特性を測定した。得られた電池の初期容量、室温ＩＶ抵抗及び低温ＩＶ抵抗を表１に示す。また、ペースト粘度と上記焼成物のスラリーｐＨを表１に示す。
【００５７】
比較例２
酸化コバルトと炭酸リチウムをＬｉ／Ｃｏモル比が１．０５となるように混合し、この混合物を酸素雰囲気中、８００℃で焼成した後、１２０℃で２４時間真空乾燥して、平均粒子径６．９μｍ、組成Ｌｉ1.05ＣｏＯ2 のコバルト酸リチウムからなる焼成物を得た。この焼成物の炭素１ｓスペクトルにおいて、前記強度比は０．８７であった。
【００５８】
上記焼成物を正極活物質として用いて、比較例１と同様にして、モデルセルを作製し、電池特性を測定した。得られた電池の初期容量、室温ＩＶ抵抗及び低温ＩＶ抵抗を表１に示す。また、ペースト粘度と上記焼成物のスラリーｐＨを表１に示す。
【００５９】
実施例２
比較例２と同様にして、酸化コバルトと炭酸リチウムをＬｉ／Ｃｏモル比が１．０５となるように混合し、この混合物を酸素雰囲気中、８００℃で焼成した。得られた焼成物５０ｇにアセトン２００ｍＬを加え、室温で３０分間攪拌した後、濾取し、１２０℃で２４時間真空乾燥した。このようにして、平均粒子径は７．２μｍ、組成Ｌｉ1.05ＣｏＯ2 のコバルト酸リチウムからなる焼成物を得た。この焼成物の炭素１ｓスペクトルにおいて、前記強度比は０．３４であった。
【００６０】
更に、上記焼成物を正極活物質として用いて、比較例１と同様にして、モデルセルを作製し、電池特性を測定した。得られた電池の初期容量、室温ＩＶ抵抗及び低温ＩＶ抵抗を表１に示す。また、ペースト粘度と上記焼成物のスラリーｐＨを表１に示す。
【００６１】
比較例３
塩基性炭酸マンガンと水酸化リチウムをＬｉ／Ｍｎモル比が１．０５／２となるように混合し、この混合物を酸素雰囲気中、８００℃で焼成した後、１２０℃で２４時間真空乾燥して、平均粒子径は６．８μｍ、組成Ｌｉ1.05Ｍｎ2Ｏ4 のマンガン酸リチウムからなる焼成物を得た。この焼成物の炭素１ｓスペクトルにおいて、前記強度比は０．８２であった。
【００６２】
更に、上記焼成物を正極活物質として用いて、比較例１と同様にして、モデルセルを作製し、電池特性を測定した。得られた電池の初期容量、室温ＩＶ抵抗及び低温ＩＶ抵抗を表１に示す。また、ペースト粘度と上記焼成物のスラリーｐＨを表１に示す。
【００６３】
実施例３
比較例３で得られた焼成物５０ｇにアセトン２００ｍＬを加え、室温で３０分間攪拌した後、１２０℃で２４時間真空乾燥して、平均粒子径７．０μｍの焼成物を得た。この焼成物の炭素１ｓスペクトルにおいて、前記強度比は０．３２であった。
【００６４】
更に、上記焼成物を正極活物質として用いて、比較例１と同様にして、モデルセルを作製し、電池特性を測定した。得られた電池の初期容量、室温ＩＶ抵抗及び低温ＩＶ抵抗を表１に示す。また、ペースト粘度と上記焼成物のスラリーｐＨを表１に示す。
【００６５】
比較例４
硫酸ニッケルと硫酸コバルトと硫酸マンガンをＮｉ／Ｃｏ／Ｍｎモル比が０．３３／０．３３／０．３３となるように混合した混合物の水溶液に水酸化ナトリウム水溶液とアンモニア水溶液を少量ずつ滴下しながら、ｐＨ９〜１２、温度３０〜５０℃の範囲で反応させ、生成物を共沈させて、Ｎｉ0.33Ｃｏ0.33Ｍｎ0.33 (ＯＨ)2 なる組成を有する平均粒径７μｍの水酸化物粒子を得た。この水酸化物粒子と水酸化リチウムをＬｉ／（Ｎｉ＋Ｃｏ＋Ｍｎ）モル比が１．０５となるように混合した。この混合物を酸素雰囲気中、１０００℃で焼成した後、１２０℃で２４時間真空乾燥して、平均粒子径６．８μｍ、組成Ｌｉ1.05Ｎｉ0.33Ｃｏ0.33Ｍｎ0.33Ｏ2 の複合リチウム酸化物からなる焼成物を得た。この焼成物の炭素１ｓスペクトルにおいて、前記強度比は０．８６であった。
【００６６】
更に、上記焼成物を正極活物質として用いて、比較例１と同様にして、モデルセルを作製し、電池特性を測定した。得られた電池の初期容量、室温ＩＶ抵抗及び低温ＩＶ抵抗を表１に示す。また、ペースト粘度と上記焼成物のスラリーｐＨを表１に示す。
【００６７】
実施例４
比較例４で得られたＮｉ0.33Ｃｏ0.33Ｍｎ0.33 (ＯＨ)2 なる組成を有する水酸化物粒子と水酸化リチウムをＬｉ／（Ｎｉ＋Ｃｏ＋Ｍｎ）モル比が１．０５となるように混合し、この混合物を酸素雰囲気中、１０００℃で焼成した。得られた焼成物５０ｇにアセトン２００ｍＬを加え、室温で３０分間攪拌した後、濾取し、１２０℃で２４時間真空乾燥して、平均粒子径６．９μｍ、組成Ｌｉ1.05Ｎｉ0.33Ｃｏ0.33Ｍｎ0.33Ｏ2 の複合リチウム酸化物からなる焼成物を得た。この焼成物の炭素１ｓスペクトルにおいて、前記強度比は０．３６であった。
【００６８】
更に、上記焼成物を正極活物質として用いて、比較例１と同様にして、モデルセルを作製し、電池特性を測定した。得られた電池の初期容量、室温ＩＶ抵抗及び低温ＩＶ抵抗を表１に示す。また、ペースト粘度と上記焼成物のスラリーｐＨを表１に示す。
【００６９】
比較例５
硝酸ニッケルと硝酸コバルトと硝酸マグネシウムをＮｉ／Ｃｏ／Ｍｇモル比が０．８０／０．１０／０．１０となるように混合した混合物の水溶液に水酸化ナトリウム水溶液とアンモニア水溶液を少量ずつ滴下しながら、ｐＨ９〜１２、温度３０〜５０℃の範囲で反応させ、生成物を共沈させて、Ｎｉ0.80Ｃｏ0.10Ｍｇ0.10（ＯＨ)2 なる組成を有する平均粒径７μｍの水酸化物粒子を得た。
【００７０】
この水酸化物粒子を水に加え、攪拌して、スラリーとし、このスラリーにアルミン酸ナトリウム（ＮａＡｌＯ2) をＡｌ／（Ｎｉ＋Ｃｏ＋Ｍｇ＋Ａｌ）モル比が０．０５となるように加えた後、硝酸を加えて、スラリーが６〜７のｐＨを有するように中和し、濾取して、（Ｎｉ0.80Ｃｏ0.10Ｍｇ0.10）0.95Ａｌ0.05（ＯＨ)2 なる組成を有する水酸化物粒子を得た。
【００７１】
この水酸化物粒子と水酸化リチウムをＬｉ／（Ｎｉ＋Ｃｏ＋Ｍｇ＋Ａｌ）モル比が１．０５となるように混合し、この混合物を酸素雰囲気中、７００℃で焼成した後、１２０℃で２４時間真空乾燥して、平均粒子径６．７μｍ、組成Ｌｉ1.05（Ｎｉ0.80Ｃｏ0.10Ｍｇ0.10）0.95Ａｌ0.05Ｏ2 のリチウム複合酸化物からなる焼成物を得た。この焼成物の炭素１ｓスペクトルにおいて、前記強度比は０．８５であった。
【００７２】
更に、上記焼成物を正極活物質として用いて、比較例１と同様にして、モデルセルを作製し、電池特性を測定した。得られた電池の初期容量、室温ＩＶ抵抗及び低温ＩＶ抵抗を表１に示す。また、ペースト粘度と上記焼成物のスラリーｐＨを表２に示す。
【００７３】
実施例５
比較例５で得られた（Ｎｉ0.80Ｃｏ0.10Ｍｇ0.10）0.95Ａｌ0.05（ＯＨ)2 なる組成を有する水酸化物粒子と水酸化リチウムをＬｉ／（Ｎｉ＋Ｃｏ＋Ｍｇ＋Ａｌ）モル比が１．０５となるように混合し、この混合物を酸素雰囲気中、７００℃で焼成した。得られた焼成物５０ｇにアセトン２００ｍＬを加え、室温で３０分間攪拌した後、１２０℃で２４時間真空乾燥した。このようにして、平均粒子径６．７μｍ、組成Ｌｉ1.05（Ｎｉ0.80Ｃｏ0.10Ｍｇ0.10）0.95Ａｌ0.05Ｏ2 のリチウム複合酸化物からなる焼成物を得た。この焼成物の炭素１ｓスペクトルにおいて、前記強度比は０．３５であった。
【００７４】
更に、上記焼成物を正極活物質として用いて、比較例１と同様にして、モデルセルを作製し、電池特性を測定した。得られた電池の初期容量、室温ＩＶ抵抗及び低温ＩＶ抵抗を表２に示す。また、ペースト粘度と上記焼成物のスラリーｐＨを表２に示す。
【００７５】
比較例６
比較例５で得られた（Ｎｉ0.80Ｃｏ0.10Ｍｇ0.10）0.95Ａｌ0.05（ＯＨ)2 なる組成を有する水酸化物粒子と水酸化リチウムをＬｉ／（Ｎｉ＋Ｃｏ＋Ｍｇ＋Ａｌ）モル比が１．０５となるように混合し、この混合物を酸素雰囲気中、７００℃で焼成した。得られた焼成物５０ｇにアセトン２００ｍＬを加え、室温で５分間攪拌した後、１２０℃で２４時間真空乾燥した。このようにして、平均粒子径７．０μｍ、組成Ｌｉ1.05（Ｎｉ0.80Ｃｏ0.10Ｍｇ0.10）0.95Ａｌ0.05Ｏ2 のリチウム複合酸化物からなる焼成物を得た。この焼成物の炭素１ｓスペクトルにおいて、前記強度比は０．７０であった。
【００７６】
更に、上記焼成物を正極活物質として用いて、比較例１と同様にして、モデルセルを作製し、電池特性を測定した。得られた電池の初期容量、室温ＩＶ抵抗及び低温ＩＶ抵抗を表２に示す。また、ペースト粘度と上記焼成物のスラリーｐＨを表２に示す。
【００７７】
比較例７
比較例５で得られた（Ｎｉ0.80Ｃｏ0.10Ｍｇ0.10）0.95Ａｌ0.05（ＯＨ)2 なる組成を有する水酸化物粒子と水酸化リチウムをＬｉ／（Ｎｉ＋Ｃｏ＋Ｍｇ＋Ａｌ）モル比が１．０５となるように混合し、この混合物を酸素雰囲気中、７００℃で焼成した。得られた焼成物５０ｇに水２００ｍＬを加え、室温で５分間攪拌した後、１２０℃で２４時間真空乾燥して、平均粒子径７．０μｍ、組成Ｌｉ1.05（Ｎｉ0.80Ｃｏ0.10Ｍｇ0.10）0.95Ａｌ0.05Ｏ2 のリチウム複合酸化物からなる焼成物を得た。この焼成物の炭素１ｓスペクトルにおいて、前記強度比は０．３８であった。
【００７８】
更に、上記焼成物を正極活物質として用いて、比較例１と同様にして、モデルセルを作製し、電池特性を測定した。得られた電池の初期容量、室温ＩＶ抵抗及び低温ＩＶ抵抗を表２に示す。また、ペースト粘度と上記焼成物のスラリーｐＨを表２に示す。
【００７９】
比較例８
比較例５で得られた（Ｎｉ0.80Ｃｏ0.10Ｍｇ0.10）0.95Ａｌ0.05（ＯＨ)2 なる組成を有する水酸化物粒子と水酸化リチウムをＬｉ／（Ｎｉ＋Ｃｏ＋Ｍｇ＋Ａｌ）モル比が０．９５となるように混合し、この混合物を酸素雰囲気中、８００℃で焼成した後、１２０℃で２４時間真空乾燥して、平均粒子径７．０μｍ、組成Ｌｉ0.95（Ｎｉ0.80Ｃｏ0.10Ｍｇ0.10）0.95Ａｌ0.05Ｏ2 のリチウム複合酸化物からなる焼成物を得た。この焼成物の炭素１ｓスペクトルにおいて、前記強度比は０．７１であった。
【００８０】
更に、上記焼成物を正極活物質として用いて、比較例１と同様にして、モデルセルを作製し、電池特性を測定した。得られた電池の初期容量、室温ＩＶ抵抗及び低温ＩＶ抵抗を表２に示す。また、ペースト粘度と上記焼成物のスラリーｐＨを表２に示す。
【００８１】
実施例６
比較例５で得られた（Ｎｉ0.80Ｃｏ0.10Ｍｇ0.10）0.95Ａｌ0.05（ＯＨ)2 なる組成を有する水酸化物粒子と水酸化リチウムをＬｉ／（Ｎｉ＋Ｃｏ＋Ｍｇ＋Ａｌ）モル比が０．９５となるように混合し、この混合物を酸素雰囲気中、８００℃で焼成した。得られた焼成物５０ｇにアセトン２００ｍＬを加え、室温で３０分間攪拌した後、濾取し、１２０℃で２４時間真空乾燥して、平均粒子径７．０μｍ、組成Ｌｉ0.95（Ｎｉ0.80Ｃｏ0.10Ｍｇ0.10）0.95Ａｌ0.05Ｏ2 のリチウム複合酸化物からなる焼成物を得た。この焼成物の炭素１ｓスペクトルにおいて、前記強度比は０．３０であった。
【００８２】
更に、上記焼成物を正極活物質として用いて、比較例１と同様にして、モデルセルを作製し、電池特性を測定した。得られた電池の初期容量、室温ＩＶ抵抗及び低温ＩＶ抵抗を表１に示す。また、ペースト粘度と上記焼成物のスラリーｐＨを表２に示す。
【００８３】
比較例９
比較例５で得られた（Ｎｉ0.80Ｃｏ0.10Ｍｇ0.10）0.95Ａｌ0.05（ＯＨ)2 なる組成を有する水酸化物粒子と水酸化リチウムをＬｉ／（Ｎｉ＋Ｃｏ＋Ｍｇ＋Ａｌ）モル比が０．９５となるように混合し、この混合物を酸素雰囲気中、８００℃で焼成した。得られた焼成物５０ｇに水２００ｍＬを加え、室温で５分間攪拌した後、濾取し、１２０℃で２４時間真空乾燥して、平均粒子径６．９μｍ、組成Ｌｉ0.95（Ｎｉ0.80Ｃｏ0.10Ｍｇ0.10）0.95Ａｌ0.05Ｏ2 のリチウム複合酸化物からなる焼成物を得た。この焼成物の炭素１ｓスペクトルにおいて、前記強度比は０．２８であった。
【００８４】
更に、上記焼成物を正極活物質として用いて、比較例１と同様にして、モデルセルを作製し、電池特性を測定した。得られた電池の初期容量、室温ＩＶ抵抗及び低温ＩＶ抵抗を表２に示す。また、ペースト粘度と上記焼成物のスラリーｐＨを表２に示す。
【００８５】
比較例１０
比較例５で得られた（Ｎｉ0.80Ｃｏ0.10Ｍｇ0.10）0.95Ａｌ0.05（ＯＨ)2 なる組成を有する水酸化物粒子と水酸化リチウムをＬｉ／（Ｎｉ＋Ｃｏ＋Ｍｇ＋Ａｌ）モル比が０．９５となるように混合し、この混合物を酸素雰囲気中、８００℃で焼成した。得られた焼成物５０ｇに水２００ｍＬを加え、室温で２分間攪拌した後、濾取し、１２０℃で２４時間真空乾燥して、平均粒子径は６．９μｍ、組成Ｌｉ0.95（Ｎｉ0.80Ｃｏ0.10Ｍｇ0.10）0.95Ａｌ0.05Ｏ2 のリチウム複合酸化物からなる焼成物を得た。この焼成物の炭素１ｓスペクトルにおいて、前記強度比は０．５５であった。
【００８６】
更に、上記焼成物を正極活物質として用いて、比較例１と同様にして、モデルセルを作製し、電池特性を測定した。得られた電池の初期容量、室温ＩＶ抵抗及び低温ＩＶ抵抗を表２に示す。また、ペースト粘度と上記焼成物のスラリーｐＨを表２に示す。
【００８７】
【表１】
0004811007.tif 000002
【００８８】
【表２】
0004811007.tif 000003
【図面の簡単な説明】
【００８９】
【図１】非水電解質（有機電解質）を用いるリチウム二次電池の一例の断面図である。
【図２】実施例及び比較例において得られたリチウム複合酸化物の二次粒子からなる活物質の光電子分光分析法（ＸＰＳ）による炭素１ｓスペクトルを示す。破線はアセトンで洗浄した活物質の炭素１ｓスペクトルを示し、実線は洗浄していない未処理の活物質の炭素１ｓスペクトルを示す。
【符号の説明】
【００９０】
１…正極
２…負極
３…セパレータ
４…電池容器
５…正極集電体
６…正極用リード線
７…負極用集電体
８…負極用リード線
【図１】
0004811007.tif 000004
【図２】
0004811007.tif 000005